(57)【特許請求の範囲】
【請求項１】
少なくとも１つの発光素子を有する面発光レーザ装置であって、基板上に、少なくとも、第１のｎ型半導体多層膜ミラー層、第１の活性層、ｐ型のスペーサ層、第２の活性層、第２のｎ型半導体多層膜ミラー層、の各層を積層して成る共振器構造を有し、前記第１の及び第２の活性層の近傍に電流狭窄構造が設けられており、更にｐ型スペーサ層と電気的に接続されたｐ側電極、第１のｎ型半導体多層膜ミラー層と電気的に接続された第１のｎ側電極、第２のｎ型半導体多層膜ミラー層と電気的に接続された第２のｎ側電極が形成されていて、ｐ型スペーサ層が、ドーピング密度の高い半導体層とドーピング密度の低い半導体層を交互に積層した構造で構成されており、該ドーピング密度の高い半導体層が共振器中に存在する電界の定在波の節の部分に位置するように、各層の材料、組成、膜厚が設定されていることを特徴とする面発光レーザ装置。
【請求項２】
第１の活性層とｐ型のスペーサ層の間に第１のＡｌ含有半導体層を含んだ第１のｐ型電流狭窄層、及びｐ型のスペーサ層と第２の活性層の間に第２のＡｌ含有半導体層を含んだ第２のｐ型電流狭窄層が積層され、前記電流狭窄構造が、第１、第２のｐ型電流狭窄層の第１、第２のＡｌ含有半導体層が選択酸化されて成ることを特徴とする請求項１に記載の面発光レーザ装置。
【請求項３】
前記基板がｎ型の半導体基板であり、第１のｎ型半導体多層膜ミラー層と第１のｎ側電極とが該基板を介して電気的に接続されていることを特徴とする請求項１または２に記載の面発光レーザ装置。
【請求項４】
前記基板が半絶縁型の半導体基板であり、第１のｎ型半導体多層膜ミラー層がコンタクト層を含んでおり、該コンタクト層の一部が露出しており、該露出面上に第１のｎ側電極が形成され、第１のｎ型半導体多層膜ミラー層と第１のｎ側電極とが電気的に接続されていることを特徴とする請求項１または２に記載の面発光レーザ装置。
【請求項５】
前記第１、第２の活性層が共振器中に存在する電界の定在波の腹の部分に位置するように、前記スペーサ層の層数、材料、組成、膜厚が設定されていることを特徴とする請求項１から４のいずれかに記載の面発光レーザ装置。
【請求項６】
前記第１、第２のＡｌ含有半導体層が共振器中に存在する電界の定在波の節の部分に位置するように、第１、第２のｐ型電流狭窄層の層数、材料、組成、膜厚が設定されていることを特徴とする請求項２から５のいずれかに記載の面発光レーザ装置。
【請求項７】
前記第１のｎ型半導体多層膜ミラー層と第１の活性層との間及び第２のｎ型半導体多層膜ミラー層と第２の活性層との間の少なくとも一方にも、第３のＡｌ含有半導体層を含んだ第３のｎ型電流狭窄層が挿入されており、第３のｐ型電流狭窄層には、第３のＡｌ含有半導体層が選択酸化されて成る電流狭窄構造が設けられていることを特徴とする請求項２から６のいずれかに記載の面発光レーザ装置。
【請求項８】
複数の発光素子を有する面発光レーザ装置であって、各発光素子のｐ側電極が電気的に接続されたアノードコモン型の面発光レーザ装置であることを特徴とする請求項１から７のいずれかに記載の面発光レーザ装置。
【発明の詳細な説明】
【０００１】
【発明の属する技術分野】
本発明は、大容量光通信、光インターコネクションや光情報処理、並列光記録等の光源として用いられる面発光レーザ装置とその製造方法、駆動方法に関するものである。
【０００２】
【従来の技術】
大容量の光通信や光インターコネクションを実現するために、複数のレーザ素子をアレイ状に配置し、光情報を並列に伝送する研究が進められている。また、レーザビームプリンタの更なる高速化を進めるために、記録光源を複数にする方式が検討されている。このような光源のアレイ化に適した発光デバイスとして、垂直共振器型面発光半導体レーザ（Ｖｅｒｔｉｃａｌ  Ｃａｖｉｔｙ  Ｓｕｒｆａｃｅ  Ｅｍｉｔｔｉｎｇ  Ｌａｓｅｒ：  ＶＣＳＥＬ）が注目されている。
【０００３】
近年、Ａｌを含んだ半導体層を活性層近傍に設け、その層を選択的に酸化して電流狭窄構造を設けることで面発光レーザの性能を向上させる研究が盛んに行われている。この選択酸化を用いた面発光レーザの例がＡｐｐｌ．  Ｐｈｙｓ．  Ｌｅｔｔ．  １９９５，  ６６，  （２５），  ｐｐ．３４１３−３４１５において開示されている。この例の模式図を図６に示す。この例では、ｎ型の半導体多層膜ミラー１００１の上に、活性層１００３、Ａｌを含んだ半導体層１００５、ｐ型の半導体多層膜ミラー１００７、開口を設けたｐ側電極１００９が積層されている。
【０００４】
この構成において、Ａｌを含んだ半導体層１００５は選択酸化され、その外周部がＡｌｘＯｙを主成分とする絶縁層１００６となっており、電流狭窄構造が形成されている。これにより、活性層１００３に効果的且つ効率的に電流を注入することができ、しきい値電流の低減が期待できるとともに、単一モード発振を実現できる。しかし、この構造の場合、ｐ型の半導体多層膜ミラー１００７の抵抗の高さ、および電流狭窄部分での電流の通過領域が数μｍ程度（面積で２０平方μｍ程度）と小さいことに起因する抵抗の増加のため、高抵抗である。そのため、所定の光パワーを得るために必要な動作電圧が高くなる、素子自体が発熱してしまい特性が劣化する、といった欠点がある。
【０００５】
上記抵抗を低減するため、いくつかの方法が検討されている。１つは、Ｅｌｅｃｔｒｏｎ．  Ｌｅｔｔ．，  １９９５，  ３１，  （１１），  ｐｐ．  ８８６−８８８に示されているように半導体多層膜ミラーを迂回して電流を注入する方法である。この例の模式図を図７に示す。この例では、ｎ型基板２００１の上に、ｎ型半導体多層膜ミラー２００３、活性層２００５、Ａｌを含んだ半導体層２００７、ｐ型コンタクト層２００９、アンドープの半導体多層膜ミラー２０１１が積層されて成る。ここにおいて、Ａｌを含んだ半導体層２００７は選択酸化され、その外周部がＡｌｘＯｙを主成分とする絶縁層２００８となっており、電流狭窄構造が形成されている。また、ｐ型コンタクト層２００９上にはｐ側電極２０１３が形成され、ｎ型基板２００１の裏面上にはｎ側電極２０１５が形成されている。ｐ型電極２０１３はコンタクト層２００９上に設けられているので、抵抗の高いｐ型半導体多層膜ミラー２０１１は電流のパスとして用いられていない。
【０００６】
抵抗低減の他の方法としては、ｐ型基板上にｐ型半導体多層膜ミラー、Ａｌを含んだ半導体層、活性層、ｎ型半導体多層膜ミラーを積層して、ｎ型半導体多層膜ミラー側からエッチングしてＡｌを含んだ半導体層の側面を露出させた柱状の突起を形成し、Ａｌを含んだ半導体層を中心近傍まで酸化して電流狭窄構造を構成する方法もある。この場合、ｐ型半導体多層膜ミラー中を通過する電流の面積を大きくできるので抵抗低減の効果がある。
【０００７】
【発明が解決しようとする課題】
しかしながら、従来の面発光レーザ装置においては、ｐ型半導体多層膜ミラーの抵抗についての抵抗低減の効果はあるが、電流狭窄部分が微小面積であることによる抵抗増加については考慮されていない。
【０００８】
このような課題に鑑み、本発明の目的は、低抵抗で動作電圧を低くでき、低消費電力にでき、アノードコモン化が可能で、高速変調可能で、波長可変で波長多重が可能な構成に容易にできる面発光レーザ装置、その製造方法、および駆動方法を提供することにある。
【０００９】
【課題を解決するための手段】
上記目的を達成するための本発明の面発光レーザ装置は、少なくとも１つの発光素子を有する面発光レーザ装置であって、基板上に、少なくとも、第１のｎ型半導体多層膜ミラー層、第１の活性層、ｐ型のスペーサ層、第２の活性層、第２のｎ型半導体多層膜ミラー層、の各層を積層して成る共振器構造を有し、前記活性層の近傍に電流狭窄構造が設けられており、更にｐ型スペーサ層と電気的に接続されたｐ側電極、第１のｎ型半導体多層膜ミラー層と電気的に接続された第１のｎ側電極、第２のｎ型半導体多層膜ミラー層と電気的に接続された第２のｎ側電極が形成されていて、ｐ型スペーサ層が、ドーピング密度の高い半導体層とドーピング密度の低い半導体層を交互に積層した構造で構成されており、該ドーピング密度の高い半導体層が共振器中に存在する電界の定在波の節の部分に位置するように、各層の材料、組成、膜厚が設定されてることを特徴とする。
【００１０】
上記構造によれば、ｐ型半導体多層膜ミラー層が不要になるので、素子抵抗を小さくすることが可能となり、動作電圧、消費電力を低減できる。さらに、発光部を複数設けた場合において、各素子のｐ側電極を等電位としてアノードコモン化が可能となる。また、両活性層の近傍に電流狭窄部を設ける場合に、高抵抗である電流狭窄部の抵抗が並列に接続された状態となるので、素子抵抗を更に小さくすることが可能となる。電流狭窄部は活性層の外周部にイオン注入領域を形成するなどしても設けられるが、好適には、次の様にするとよい。第１の活性層とｐ型のスペーサ層の間に第１のＡｌ含有半導体層を含んだ第１のｐ型電流狭窄層、及びｐ型のスペーサ層と第２の活性層の間に第２のＡｌ含有半導体層を含んだ第２のｐ型電流狭窄層を積層し、第１、第２のｐ型電流狭窄層の第１、第２のＡｌ含有半導体層を選択酸化して電流狭窄構造を設ける。この方法では、制御性良く柔軟に電流狭窄構造を形成できる。
【００１１】
より具体的には、ある実施形態においては、前記基板がｎ型の半導体基板であり、第１のｎ型半導体多層膜ミラー層と第１のｎ側電極とが基板を介して電気的に接続されていることを特徴としている。この構造によれば、複数の発光部を設けた場合の、各素子の第１のｎ側電極同士、ｐ側電極同士を電気的に接続させた構造を容易に形成できる。
【００１２】
また、ある実施形態においては、前記基板が半絶縁型の半導体基板であり、第１のｎ型半導体多層膜ミラー層がコンタクト層を含んでおり、コンタクト層の一部が露出しており、該露出面上に第１のｎ側電極が形成され、第１のｎ型半導体多層膜ミラー層と第１のｎ側電極とが電気的に接続されていることを特徴としている。この構造によれば、複数の発光部を設けた場合の、各素子の第１のｎ側電極同士を電気的に絶縁させた構造を容易に形成できる。
【００１３】
更に、上記目的を達成する本発明による面発光レーザ装置の製造方法は、基板上に、第１のｎ型半導体多層膜ミラー層、第１の活性層、第１のＡｌ含有半導体層を含んだ第１のｐ型電流狭窄層、ｐ型のスペーサ層、第２のＡｌ含有半導体層を含んだ第２のｐ型電流狭窄層、第２の活性層、第２のｎ型半導体多層膜ミラー層、の各層を積層成長する工程と、第１のｐ型電流狭窄層が側面に露出するまで除去して柱状の発光領域を形成する工程と、発光領域の中心近傍まで第１、第２のＡｌ含有半導体層を同時に酸化することでスペーサ層の上下に電流狭窄構造を形成する工程と、発光領域の外周部をスペーサ層が表面に露出するまで除去して階段構造を形成する工程と、スペーサ層上にｐ側電極を形成する工程、を含むことを特徴としている。
【００１４】
上記製造方法によれば、第１、第２のＡｌ含有半導体層の酸化前の形状がほぼ同一であり、かつ、同一条件で同時に酸化できるので、上下の電流狭窄構造の中心がほぼ一致し、共振方向での狭窄部の位置ずれを小さくできる。その結果、共振器損失を小さくできる。
【００１５】
また、上記目的を達成する本発明による面発光レーザ装置の別の製造方法は、半絶縁性基板上に、コンタクト層を含んだ第１のｎ型半導体多層膜ミラー層、第１の活性層、第１のＡｌ含有半導体層を含んだ第１のｐ型電流狭窄層、ｐ型のスペーサ層、第２のＡｌ含有半導体層を含んだ第２のｐ型電流狭窄層、第２の活性層、第２のｎ型半導体多層膜ミラー層、の各層を積層成長する工程と、該コンタクト層が表面に露出するまで除去して柱状の発光領域を形成する工程と、発光領域の中心近傍まで第１、第２のＡｌ含有半導体層を同時に酸化することでスペーサ層の上下に電流狭窄構造を形成する工程と、発光領域の外周部をスペーサ層が表面に露出するまで除去して階段構造を形成する工程と、該露出したスペーサ層表面上にｐ側電極を形成する工程と、コンタクト層上にｎ側電極を形成する工程、を含むことを特徴とする。
【００１６】
更に、上記目的を達成する本発明による面発光レーザ装置の駆動方法は、第１のｎ側電極と第２のｎ側電極とを電気的に接続して等電位としておき、それらの電極とｐ側電極の間に、電流を注入、もしくは電圧を印加することでレーザ駆動を行なうことを特徴としたり、第１のｎ側電極とｐ側電極の間、および第２のｎ側電極とｐ側電極の間に、電流を注入（もしくは電圧を印加）することでレーザ駆動を行なうことを特徴としたりする。後者の場合、２つの注入電流のうち、一方をバイアス電流、他方を変調電流とすることで、変調振幅を小さくでき、高速変調が可能となる。また、２つの注入電流のバランスを制御することで発振波長を制御することができる。
【００１７】
【発明の実施の形態】
ここで、ｎ型ＧａＡｓ基板を用い、発振波長を８３０ｎｍとする場合を例にとり、本発明の一実施の形態を説明する。図２を用いて説明する。
【００１８】
この実施形態では、ｎ型ＧａＡｓ基板１０１上に、ｎ−Ａｌ０．９Ｇａ０．１Ａｓ／ｎ−Ａｌ０．１Ｇａ０．９Ａｓからなる第１のｎ型半導体多層膜ミラー層１０３、第１の活性層１０５、第１のＡｌ含有半導体層を含んだ第１のｐ型電流狭窄層１０７、ｐ型のスペーサ層１０９、第２のＡｌ含有半導体層を含んだ第２のｐ型電流狭窄層１１１、第２の活性層１１３、ｎ−Ａｌ０．９Ｇａ０．１Ａｓ／ｎ−Ａｌ０．１Ｇａ０．９Ａｓからなる第２のｎ型半導体多層膜ミラー層１１５、の各層を積層して共振器構造を形成する。さらに、下側の第１のｐ型電流狭窄層１０７が側面に露出するまで材料を除去して柱状の発光領域を形成し、第１、第２のＡｌ含有半導体層１０７、１１１を側面より酸化して発光領域の中心近傍に電流狭窄構造を設ける。つづいて、発光領域の外周部をスペーサ層１０９が表面に露出するまで材料を除去して階段構造を形成し、露出したスペーサ層表面上にｐ側電極１１７を形成する。さらに、基板１０１の裏面に第１のｎ側電極１２１、第２のｎ型半導体多層膜ミラー層１１５上に電気的に接続された第２のｎ側電極１１９を設ける。
【００１９】
第１、第２の活性層１０５、１１３は、例えば、ＰＬ（ｐｈｏｔｏ  ｌｕｍｉｎｅｓｃｅｎｃｅ）ピーク波長８３０ｎｍのＧａＡｓ／Ａｌ０．３Ｇａ０．７Ａｓからなる３重量子井戸構造をＡｌＧａＡｓキャリアブロック層で挟んだ構成とする。トータルの膜厚は１波長になるように設定しておく。これは後述する図３の構成を実現し易くする為である。キャリアブロック層としては、例えば、Ａｌ０．５Ｇａ０．５Ａｓとしてもよいし、Ａｌ組成を層方向に徐々に変化させた組成変調層としてもよい。
【００２０】
第１、第２のｎ型半導体多層膜ミラー層１０３、１１５としては、ｎ−Ａｌ０．９Ｇａ０．１Ａｓ／ｎ−Ａｌ０．１Ｇａ０．９Ａｓだけでなく、低屈折率層（Ａｌ組成比の大きい層）と高屈折率層（Ａｌ組成比の小さい層）との間に組成変調層を設けることでバンドギャップエネルギーが連続的に変化する様にして、さらに抵抗を下げる構造としてもよい。
【００２１】
第１、第２のｐ型電流狭窄層107、111は、例えば、ｐ−ＡｌＡｓをＡｌを含んだ選択酸化層とし、それをｐ−Ａｌ０．９Ｇａ０．１Ａｓで挟んだ３層構成とする。ＡｌＧａＡｓを熱酸化する場合、Ａｌ組成比が小さいほど酸化速度が遅く、Ａｌ組成比が０．９以下の場合はほとんど酸化しないという性質がある。よって、上記した電流狭窄層を、発光領域を残して酸化すると、ＡｌＡｓ層のみがＡｌｘＯｙに変化して絶縁層となるが、上下のｐ−Ａｌ０．９Ｇａ０．１Ａｓは変化しない。こうして、電流狭窄構造が実現できる。なお、上記の３層構成においては、ｐ−ＡｌＡｓとｐ−Ａｌ０．９Ｇａ０．１Ａｓの界面の方がｐ−ＡｌＡｓの中央部よりも酸化速度が遅くなる為、形成されたＡｌｘＯｙ層の形状は先の尖ったテーパ状になる。そのため、面内方向の屈折率の分布が連続的となり、散乱等の損失の影響を小さくすることができる。さらに、ＡｌｘＯｙ層界面での散乱の影響を極力小さくするため、ＡｌＡｓ層が共振器中に存在する電界の定在波の節の部分に位置するように、電流狭窄層を構成する各層の膜厚を設定しておくことが望ましい。
【００２２】
第１、第２のｐ型電流狭窄層１０７、１１１としては、単層のＡｌＡｓ層や、Ａｌ組成比０．９以上のＡｌＧａＡｓ層を用いてもよい。
【００２３】
ｐ型スペーサ層１０９は、例えば、単層のｐ−Ａｌ０．１Ｇａ０．９Ａｓとする。しきい値電流を小さくするためには、定在波の腹の部分に活性層１０５、１１３が位置するように、スペーサ層の膜厚を設定しておくことが望ましい。
【００２４】
抵抗低減の観点からは、ドーピング密度を増やしてｐ型スペーサ層１０９を低抵抗化したほうが良いが、この場合、この層の光の吸収率が増加してしまう為しきい値電流が増加してしまう。そこで、スペーサ層を、ドーピング密度の高い半導体層とドーピング密度の低い半導体層を交互に積層し、かつ、ドーピング密度の高い半導体層が定在波の節の部分に位置するように各層の材料、組成、膜厚を設定した構造としてもよい。こうすることで光吸収の増加を抑えることができる。
【００２５】
電極としては、ｎ側電極１１９、１２１として、Ｔｉ／ＡｕやＡｕＧｅ／Ｎｉ／Ａｕなど、ｐ側電極１１７として、Ｔｉ／ＡｕやＣｒ／Ａｕを用いることができる。
【００２６】
基板１０１としては、半絶縁性ＧａＡｓ基板であってもよい。この場合は、第１のｎ型半導体多層膜ミラー層１０３中の一層（ｎ−Ａｌ０．１Ｇａ０．９Ａｓ）を高ドーピング密度としたコンタクト層を形成しておき、発光領域の外側にコンタクト層を露出させた領域を形成し、その上に第１のｎ側電極を形成しておけばよい。この構造の場合、複数の発光部を設けたときに、各素子の第１のｎ側電極同士を電気的に絶縁させた構造を容易に形成でき、素子間の電気的干渉を低減できると共に、各素子の第１のｎ側電極、第２のｎ側電極に独立に電流注入や電圧印加を行うことができ、同一の層構成でありながら波長多重面発光レーザアレイが構成できる。
【００２７】
上記実施形態の駆動方法については、
・第１のｎ側電極と第２のｎ側電極とを電気的に接続して等電位としておき、それらの電極とｐ側電極の間に、電流を注入、もしくは電圧を印加することでレーザ駆動を行なう。
・第１のｎ側電極とｐ側電極の間、および、第２のｎ側電極とｐ側電極の間に、それぞれ独立に、電流を注入、もしくは電圧を印加することでレーザ駆動を行なう。
・第１のｎ側電極とｐ側電極の間にバイアス電流を注入、もしくはバイアス電圧を印加し、第２のｎ側電極とｐ側電極の間に変調電流を注入、もしくは変調電圧を印加することで（或いは第１と第２のｎ側電極の役目を逆にする）、変調振幅を小さくでき、高速変調が可能となる。
といった駆動方法が可能である。
【００２８】
発光部を複数形成した場合は、
・各発光素子のｐ側電極同士、および第１のｎ側電極同士を電気的に接続して等電位としておき、第１のｎ側電極とｐ側電極の間に各発光素子に共通のバイアス電流を注入、もしくはバイアス電圧を印加し、かつ、各発光素子ごとに独立に、第２のｎ側電極とｐ側電極の間に変調電流を注入、もしくは変調電圧を印加することで、発振状態を変調する。
・各発光素子のｐ側電極同士を電気的に接続して等電位としておき、第１のｎ側電極とｐ側電極の間に注入する電流もしくは印加する電圧と、第２のｎ側電極とｐ側電極の間に注入する電流もしくは印加する電圧との割合を各発光素子ごとに変化させた状態でレーザ駆動を行なうことで波長多重面発光レーザアレイを構成する。
といった駆動方法が可能である。
【００２９】
本発明による面発光レーザ装置はアノードコモン型のレーザドライバーを用いて駆動できるので、高速変調に有利である。
【００３０】
上記実施形態において、波長は８３０ｎｍに限定されることはなく、設定する波長に応じて各層の材料、組成、膜厚、層数を適宜設定すればよいことは明らかである。
【００３１】
基板も、ＧａＡｓ基板の他に、ＩｎＰ基板や、ＡｌＧａＡｓ基板であってもよい。
【００３２】
酸化を施すＡｌ含有半導体層としては、上記したＡｌＡｓの他に、ＡｌｘＧａ１−ｘＡｓ、ＡｌｘＩｎ１−ｘＡｓ、ＡｌｘＧａ１−ｘＰ、ＡｌｘＩｎ１−ｘＰ、（ＡｌｘＧａ１−ｘ）ｙＩｎ１−ｙＡｓ、または（ＡｌｘＧａ１−ｘ）ｙＩｎ１−ｙＰ（０≦ｘ≦１、０≦ｙ≦１）のいずれかからなる１層構成、またはその複数層構成であってもよい。
【００３３】
また、上記実施形態において、第１、第２の活性層を同一の構成としているが、これに限ったものではなく、発振波長をより柔軟に制御できる様に異なった構成としてもよい。第１、第２のｐ型電流狭窄層についても同様に、異なった構成としてもよい。これにより、例えば、第１のｎ側電極とｐ側電極の間に注入する電流もしくは印加する電圧と、第２のｎ側電極とｐ側電極の間に注入する電流もしくは印加する電圧との割合を変える際の波長シフトの効果をより大きくできる。
【００３４】
また、活性層とｎ型半導体多層膜ミラー層の間にもｎ型の電流狭窄層を設けて、さらに、電流狭窄効果を高めた構造にしてもよい。
【００３５】
以下に、上記実施形態を更に具体的にした実施例を図面を参照しつつ説明する。
【００３６】
（第１の実施例）
図１、図２を用いて本発明による面発光レーザ装置の第１の実施例を説明する。図１は、本実施例による面発光レーザ装置の断面図である。図２は作製工程を示す図である。
【００３７】
先ず、図２を用いて作製工程を説明する。
ｎ−ＧａＡｓ基板１０１上に、ｎ−Ａｌ０．９Ｇａ０．１Ａｓ／ｎ−Ａｌ０．１Ｇａ０．９Ａｓ２２．５周期からなる第１のｎ型半導体多層膜ミラー１０３、第１の活性層１０５、第１のｐ型電流狭窄層１０７、ｐ型スペーサ層１０９、第２のｐ型電流狭窄層１１１、第２の活性層１１３、ｎ−Ａｌ０．９Ｇａ０．１Ａｓ／ｎ−Ａｌ０．１Ｇａ０．９Ａｓ２２周期からなる第２のｎ型半導体多層膜ミラー層１１５、の各層を積層して共振器構造を形成する（図２（ａ））。
【００３８】
次いで、柱状の発光領域を残して、第１の電流狭窄層１０５が側面に露出するまで半導体層をＣｌガスを用いた反応性イオンエッチングによってドライエッチングする（図２（ｂ））。発光領域は、直径４０μｍの円柱状とした。
【００３９】
次に、第１、第２の電流狭窄層１０７、１１１を一括して酸化することで、絶縁層１０８、１１２を形成する（図２（ｃ））。中央の電流狭窄領域が直径５μｍとなるように絶縁層を形成した。酸化の条件は、水蒸気雰囲気中で３９０℃、３５分とした。
【００４０】
さらに、発光領域の一部を、ｐ型スペーサ層１０９が表面に露出するまでエッチングし、階段構造を形成する（図２（ｄ））。上部の円柱は直径２０μｍとした。エッチング方法は、半導体層についてはドライエッチング、酸化により形成したＡｌｘＯｙ層はふっ酸とふっ化アンモニウムの混合液によるウエットエッチングを用いた。
【００４１】
最後に、ｐ型スペーサ層１０９上の所定位置にＣｒ／Ａｕからなるｐ側電極１１７、基板１０１の裏面側にＡｕＧｅ／Ｎｉ／Ａｕからなる第１のｎ側電極１２１、第２のｎ型半導体多層膜ミラー層１１５上にＡｕＧｅ／Ｎｉ／Ａｕからなる第２のｎ側電極１１９を形成する（図２（ｅ））。電極１１９には、直径１０μｍの光取出し用の開口部が設けてある。
【００４２】
このような作製方法を用いることで、第１、第２のｐ型電流狭窄層１０７、１１１の酸化前の形状がほぼ同一であり、かつ、同一条件で同時に酸化できるので、上下の電流狭窄構造の中心がほぼ一致し、共振方向での電流狭窄部の位置ずれを小さくできる。その結果、共振器損失を小さくできる。
【００４３】
第１の活性層１０５、第１のｐ型電流狭窄層１０７、ｐ型スペーサ層１０９、第２のｐ型電流狭窄層１１１、第２の活性層１１３の構成について、図３を用いて詳細に説明する。
【００４４】
第１（第２）の活性層１０５（１１３）は、波長８３０ｎｍに利得ピークを有するＧａＡｓ／Ａｌ０．３Ｇａ０．７Ａｓ３重量子井戸１０５ｂ（１１３ｂ）をＡｌ組成を０．３から０．６まで徐々に変化させたＡｌＧａＡｓキャリアブロック層１０５ａ（１１３ａ）で挟んだ構成とした。活性層全体の光学的厚さが１波長となるように各層の膜厚を設計した。
【００４５】
第１（第２）のｐ型電流狭窄層１０７（１１１）は、酸化速度の速いｐ−ＡｌＡｓ層１０７ｂ（１１１ｂ）を酸化が殆ど進まないｐ−Ａｌ０．９Ｇａ０．１Ａｓ層１０７ａ（１１１ａ）で挟んだ３層構成とした。電流狭窄層全体の光学的厚さが１／２波長となり、かつ、ｐ−ＡｌＡｓ層１０７ｂ（１１１ｂ）が共振器中に存在する電界の定在波の節の部分に位置するように各層の膜厚を設定した。
【００４６】
ｐ型スペーサ層１０９は、高ドーピング濃度（１０１９ｃｍ−３以上）のｐ−Ａｌ０．１Ｇａ０．９Ａｓ層１０９ｂを低ドーピング濃度（１０１８ｃｍ−３程度）のｐ−ｌ０．１Ｇａ０．９Ａｓ層１０９ａで挟んだ構成とした。ｐ型スペーサ層１０９全体の光学的厚さが２波長となり、かつ、吸収を少なくする為に高ドーピング濃度層１０９ｂが共振器中に存在する電界の定在波の節の部分に位置するように各層の膜厚を設定した。
【００４７】
この様な構成とすることで、光散乱や吸収による損失の要因となる層は、電界の定在波の節の位置に配置され、利得を与える活性層は電界の定在波の腹の位置に配置される。よって、レーザ装置を低しきい値電流で動作させることが可能となる。
【００４８】
本実施例による面発光レーザ装置の駆動について説明する。
第１、第２のｎ側電極１２１、１１９をショートして、ｐ側電極１１７より電流を注入したところ、レーザのしきい値電流は２．６ｍＡであり、電流８ｍＡにおいて、２．１ｍＷの光出力を得ることができた。このときの発振波長は８３２ｎｍであり、電圧は２．４５Ｖ、微分抵抗は６２Ωであった。一方、ｎ側電極１２１、１１９をショートせずに、第１のｎ側電極１２１とｐ側電極１１７間に２．４５Ｖの電圧を印加した場合の微分抵抗は１１０Ωであり、第２のｎ側電極１１９とｐ側電極１１７間に２．４５Ｖの電圧を印加した場合の微分抵抗は１４０Ωであった。この結果から、高抵抗である電流狭窄部の抵抗を並列に接続した状態をとることで、素子抵抗を小さくすることが可能となったことが分かる。
【００４９】
また、第１のｎ側電極１２１とｐ側電極１１７間に２．５ｍＡのバイアス電流を注入しておき、第２のｎ側電極１１９とｐ側電極１１７間に振幅２ｍＡの矩形の変調電流を注入したところ、光強度変調信号を発生させることができた。このときの、立ち上がり、立ち下がり時間は共に１ｎｓ以下であった。
【００５０】
また、第１のｎ側電極１２１とｐ側電極１１７間に４ｍＡ、第２のｎ側電極１１９とｐ側電極１１７間に４ｍＡの電流を注入したところ、８３２．１ｎｍで発振した。注入電流をそれぞれ３ｍＡ、５ｍＡに変えたところ、光出力には殆ど変化はなく、発振波長が８３２．６ｎｍと変化した。すなわち、本実施例の構造の面発光レーザが波長可変面発光レーザとして機能することを確認できた。
【００５１】
（第２の実施例）
図４を用いて本発明による面発光レーザ装置の第２の実施例を説明する。図４は、本実施例による面発光レーザ装置の断面図である。本実施例は、複数の発光部を形成した面発光レーザ装置の駆動方法に関するものである。層構成、作製方法は第１の実施例と同様であり、詳細の説明は省略する。
【００５２】
以下、発光部を２つ設けた場合について説明する。
２００およびは３００は第１の実施例と同様の面発光レーザである。ｐ型スペーサ層１０９上の所定位置に、Ｃｒ／Ａｕからなるｐ側電極２０１、３０１が形成されている。また、基板１０１の裏面側にＡｕＧｅ／Ｎｉ／Ａｕからなる第１のｎ側電極２０５が、第２のｎ型半導体多層膜ミラー層１１５上にＡｕＧｅ／Ｎｉ／Ａｕからなる第２のｎ側電極２０３、３０３が形成されている。電極２０３、３０３には、光取出し用の開口部が設けてある。
【００５３】
第１のｎ側電極２０５は各発光素子の共通電極となっている。また、ｐ側電極２０１、３０１は電気的に接続されて等電位となっている。
【００５４】
共通の第１のｎ側電極２０５はバイアス電流用の電流源と接続されている。また、第２のｎ側電極２０３、３０３は、各発光素子ごとに独立に、アノードコモン型のレーザドライバーおよび変調電流用の電流源と接続されている。
【００５５】
本面発光レーザ装置の駆動について説明する。
バイアス電流を５ｍＡとした。このとき、各発光素子にはそれぞれ２．５ｍＡ注入されている。変調電流は、各発光素子とも２ｍＡとした。この状態で、各レーザドライバーに変調信号を印加したところ、各発光素子それぞれより光強度変調信号を発生させることができた。このときの立ち上がり、立ち下がり時間は、各発光素子とも共に１ｎｓ以下であった。
【００５６】
本実施例により、本発明の面発光レーザ装置がアノードコモン型のレーザドライバーを用いて駆動できることが明らかになった。
【００５７】
（第３の実施例）
図５を用いて本発明による面発光レーザ装置の第３の実施例を説明する。図５は、本実施例による面発光レーザ装置の断面図である。本実施例は、複数の発光部を形成した面発光レーザ装置に関するものである。第１の実施例と異なり、本実施例においては基板として半絶縁型ＧａＡｓ基板６０１を用いている。図５において、第１の実施例と同一の部材には同一の番号が付してある。
【００５８】
本実施例では、半絶縁型ＧａＡｓ基板６０１上に、ｎ−Ａｌ０．９Ｇａ０．１Ａｓ／ｎ−Ａｌ０．１Ｇａ０．９Ａｓ２２．５周期からなる第１のｎ型半導体多層膜ミラー層６０３、第１の活性層１０５、第１のｐ型電流狭窄層１０７、ｐ型のスペーサ層１０９、第２のｐ型電流狭窄層１１１、第２の活性層１１３、ｎ−Ａｌ０．９Ｇａ０．１Ａｓ／ｎ−Ａｌ０．１Ｇａ０．９Ａｓ２２周期からなる第２のｎ型半導体多層膜ミラー層１１５、の各層を積層して共振器構造を形成する。第１のｎ型半導体多層膜ミラー層６０３の途中には、ｎ−Ａｌ０．１Ｇａ０．９Ａｓを高ドーピング密度としたコンタクト層（図５中不図示）が形成されている。
【００５９】
上記共振器構造をエッチングして図５に示す階段構造を形成する。さらに、ｐ型スペーサ層１０９上の所定位置にＣｒ／Ａｕからなるｐ側電極４０１、５０１を形成し、第１のｎ型半導体多層膜ミラー層６０３中のコンタクト層上にＡｕＧｅ／Ｎｉ／Ａｕからなる第１のｎ側電極４０５、５０５を形成し、第２のｎ型半導体多層膜ミラー層１１５上にＡｕＧｅ／Ｎｉ／Ａｕからなる第２のｎ側電極４０３、５０３を形成して、面発光レーザ４００、５００を構成する。電極４０３、５０３には、光取出し用の開口部が設けてある。また、各面発光レーザ間に半絶縁型ＧａＡｓ基板６０１内に達する分離溝６００を形成することで、素子間を電気的に分離している。
【００６０】
本実施例による面発光レーザ装置の駆動について説明する。
面発光レーザ４００において、第１のｎ側電極４０５とｐ側電極４０１間に４ｍＡ、第２のｎ側電極４０３とｐ側電極４０１間に４ｍＡの電流を注入したところ、８３１．９ｎｍで発振した。また、面発光レーザ５００において、第１のｎ側電極５０５とｐ側電極５０１間に３ｍＡ、第２のｎ側電極５０３とｐ側電極５０１間に５ｍＡの電流を注入したところ、８３１．９ｎｍとは０．５ｎｍ異なる８３２．４ｎｍで発振した。光出力には大きな差はなかった。すなわち、本実施例の共通の層構造を持つ面発光レーザ装置が多波長発振面発光レーザアレイとして機能することを確認できた。
【００６１】
また、本実施例では、第２の実施例にように、バイアス電流および変調電流で変調する方式においても有効である。すなわち、作製プロセスやその他の要因によって素子抵抗やしきい値電流が素子ごとにばらつくが、各素子ごとに独立にバイアス電流を設定することで変調時の光出力や振幅を一定にできるので、より制御性よく変調動作させることが可能となる。また、各素子間は電気的に分離されており、それぞれの変調信号が干渉することがないので、各素子をより安定に動作させることができる。
【００６２】
【発明の効果】
以上説明したように、本発明によれば、低抵抗で動作電圧が低くでき、低消費電力にでき、アノードコモン化が可能で、高速変調可能で、波長可変で波長多重が可能な面発光レーザ装置、その製造方法、および駆動方法を実現することができた。
【図面の簡単な説明】
【図１】本発明による第１の実施例を示す断面図。
【図２】第１の実施例の作製工程を説明する断面図。
【図３】層構成を示す図。
【図４】本発明による第２の実施例を示す断面図。
【図５】本発明による第３の実施例を示す断面図。
【図６】従来例を示す断面図。
【図７】別の従来例を示す断面図。
【符号の説明】
１０１
ｎ型基板
１０３、１１５、６０３
ｎ型半導体多層膜ミラー
１０５、１１３
活性層
１０５ａ、１１３ａ
キャリアブロック層
１０５ｂ、１１３ｂ
多重量子井戸
１０７、１１１  ｐ型電流狭窄層
１０７ａ、１１１ａ
ＡｌＧａＡｓ層
１０７ｂ、１１１ｂ
ＡｌＡｓ層
１０８、１１２  絶縁層
１０９
ｐ型スペーサ層
１０９ａ
低ドープＡｌＧａＡｓ層
１０９ｂ
高ドープＡｌＧａＡｓ層
１１７、２０１、３０１、４０１、５０１
ｐ側電極
１１９、１２１、２０３、２０５、３０３、４０３、４０５、５０３、５０５  ｎ側電極
２００、３００、４００、５００
面発光レーザ
６００
分離溝
６０１
半絶縁型基板
【図２】
0003619155.tif 000002
【図３】
0003619155.tif 000003
【図１】
0003619155.tif 000004
【図４】
0003619155.tif 000005
【図５】
0003619155.tif 000006
【図６】
0003619155.tif 000007
【図７】
0003619155.tif 000008